СПОСОБ ПОЛУЧЕНИЯ ШИРОКОПОРИСТОГО ГАММА-ОКСИДА АЛЮМИНИЯ

2
3
Способ получения гамма-оксида алюминия осаждением раствора азотнокислого алюминия водным раствором аммиака с последующими стадиями фильтрации, промывки, сушки и прокаливания, отличающийся тем, что осаждение проводят при рН 7±0.1, температуре 70±2°С, времени выдержки суспензии в течение 3-5 ч с последующим формованием пасты с влажностью 58÷66%, полученной смешением 66÷70% влажного осадка гидроксида и порошка, высушенного на распылительной сушилке 30÷34% влажного осадка гидроксида, приготовленного в виде суспензии, с последующими стадиями сушки и прокаливания при 550-600°С, при этом получают широкопористый гамма-оксид алюминия, характеризующегося мономодальным распределение пор по размерам, с величиной удельной поверхности, равной 340÷370 м/г, объемом пор - 0.82÷1.09 см/г и средним диаметром пор - 9.2÷11 нм.